(57)【要約】  本発明は、粘着力に優れ、粘着製品の二次加工を容易にし、粘着製品の基材に対する保持力や曲面接着性に優れた感圧粘着剤を提供することを目的とする。本発明は、（Ａ）ガラス転移温度が−６５〜−４０℃のポリマーを含む水性樹脂エマルション、および（Ｂ）ガラス転移温度が２０℃以上のポリマーを含み、最低造膜温度が４０℃以上の水性樹脂エマルションを含有する水系組成物に関する。【特許請求の範囲】
【請求項１】
（Ａ）ガラス転移温度が−６５〜−４０℃のポリマーを含む水性樹脂エマルション、および
（Ｂ）ガラス転移温度が２０℃以上のポリマーを含み、最低造膜温度が４０℃以上の水性樹脂エマルション
を含有する水系組成物。
【請求項２】
（Ｂ）水性樹脂エマルションに含まれるポリマーは、ガラス転移温度が２０〜１００℃であり、該（Ｂ）水性樹脂エマルションの最低造膜温度が６０℃以上である、請求項１に記載の水系組成物。
【請求項３】
（Ａ）水性樹脂エマルション１００重量部（固形分換算値）に対し、（Ｂ）水性樹脂エマルションが５〜２０重量部（固形分換算値）配合されている、請求項１または２に記載の水系組成物。
【請求項４】
請求項１〜３のいずれかに記載の水系組成物を基材に適用してコーティングを形成し、前記コーティングを乾燥させることにより得られる感圧粘着剤。
【請求項５】
請求項４に記載の感圧粘着剤を含んでなる粘着製品。
【発明の詳細な説明】
【技術分野】
【０００１】
本発明は、水系組成物および、紙やオレフィン基材に対して充分な粘着力を示す前記水系組成物を応用することにより得られる感圧粘着剤に関する。詳しくは、商品ラベルや荷札ラベルに使用される感圧粘着剤に関する。
【背景技術】
【０００２】
ラベル、感圧粘着テープ、感圧粘着フィルム、粘着シート等の粘着製品は、通常、感圧粘着剤と基材を含んでなる。感圧粘着剤は、テープ、シート、及びラベル等の紙製品の作製や、ペットボトルや金属等の容器にラベルを貼るのに用いられる。
【０００３】
このように、感圧粘着剤は、様々な粘着製品に使用されてきたが、地球環境問題や人体への安全性への関心の高まりから、有機溶剤を使用しない感圧粘着剤用の水系組成物が注目されている。感圧粘着剤は、紙、オレフィン基材や金属等、様々な基材に対する粘着力に優れている必要がある。
【０００４】
基材への粘着力を向上させる手段の一つとして、感圧粘着剤用の水系組成物の一成分として、ガラス転移温度の低い水性樹脂を配合する方法がある。水性樹脂のガラス転移温度が低いと、感圧粘着剤の粘着力は向上するが、感圧粘着ラベル等の粘着製品の裁断や、スリット加工等、いわゆる二次加工が困難となる。粘着製品をカッター等で二次加工する際、感圧粘着剤の粘着力が高すぎると、カッター等に感圧粘着剤が付着してしまう。よって、基材への粘着力に優れ、かつ、粘着製品の加工に悪影響を及ぼさない感圧粘着剤が望まれている。
【０００５】
特許文献１および特許文献２では、ガラス転移温度の低い水性樹脂を主成分とし、ガラス転移温度の高い水性樹脂を僅かに配合し、感圧粘着剤用の水系組成物を調製している。
【０００６】
特許文献１の感圧粘着剤用の水系組成物は、ガラス転移温度が９０〜１０５℃であるポリマーの水性分散体（Ａ）と、ガラス転移温度が−７５〜−４５℃であるポリマーの水性分散体（Ｂ）とを含んでいる。成分（Ａ）および成分（Ｂ）は、比率（Ａ）／（Ｂ）＝１／９９〜５／８５（固形分換算）で配合されている（［請求項１］）。
【０００７】
特許文献２の感圧粘着剤用組成物は、ガラス転移温度が−４０℃以下のアクリル系共重合体（Ａ）８５〜９５重量部、またはガラス転移温度が３０℃以上のアクリル系共重合体（Ｂ）５〜１５重量部を含んでなる（［請求項１］）。
【０００８】
両文献の感圧粘着剤用水系組成物は、ガラス転移温度の高い樹脂を含むので、粘着製品の加工性を向上させることになるが、その分、タック（粘着力）が低下してしまう。さらに、感圧粘着剤には、粘着力だけではなく、ラベルやテープを紙基材や金属基材へ長期間保持する性能（保持力）も要求される。さらに、曲面や複雑な形状の基材にラベルやシートが貼り付けられることを考慮し、感圧粘着剤には曲面接着性に優れることが要求される。
【先行技術文献】
【特許文献】
【０００９】
【特許文献１】特開２００６-０１６５１７号公報
【特許文献２】特開２００９-２６３４９４号公報
【発明の概要】
【発明が解決しようとする課題】
【００１０】
本発明は、上記の課題を解決するためになされたもので、粘着力に優れ、粘着製品の二次加工を容易にし、粘着製品の基材に対する保持力や曲面接着性に優れた水系組成物、および前記水系組成物を基材に適用してコーティングを形成し、前記コーティングを乾燥させることによって得られる感圧粘着剤を提供することを目的としている。
【課題を解決するための手段】
【００１１】
本発明者は、上記課題を解決するために鋭意検討を重ねた結果、粘着剤用組成物が、それぞれガラス転移温度の異なるポリマーを含む複数種類の水性樹脂エマルションを含み、１つの水性樹脂エマルションが高いガラス転移温度を有するポリマーを含み、該樹脂エマルションの最低造膜温度が所定の値であると、感圧粘着剤の粘着力、保持力、曲面接着性、および二次加工性が向上することを見出し、本発明を完成させるに至った。
【００１２】
すなわち、本発明および本発明の好ましい態様は以下のとおりである。
【００１３】
１．（Ａ）ガラス転移温度が−６５〜−４０℃のポリマーを含む水性樹脂エマルション、および
（Ｂ）ガラス転移温度が２０℃以上のポリマーを含み、最低造膜温度が４０℃以上の水性樹脂エマルションを含有する水系組成物。
【００１４】
２．（Ｂ）水性樹脂エマルションに含まれるポリマーは、ガラス転移温度が２０〜１００℃であり、該（Ｂ）水性樹脂エマルションの最低造膜温度が６０℃以上である、上記１に記載の水系組成物。
【００１５】
３．（Ｂ）水性樹脂エマルションに含まれるポリマーは、ガラス転移温度が２０〜６０℃であり、該（Ｂ）水性樹脂エマルションの最低造膜温度が６０〜８０℃である、上記１または２に記載の水系組成物。
【００１６】
４．（Ａ）水性樹脂エマルション１００重量部（固形分換算値）に対し、（Ｂ）水性樹脂エマルションが５〜２０重量部（固形分換算値）配合されている、上記１〜３のいずれかに記載の水系組成物。
【００１７】
５．（Ｂ）水性樹脂エマルションが（メタ）アクリル酸および／または（メタ）アクリル酸誘導体を含むモノマーの重合体を含んでいる、上記１〜４のいずれかに記載の水系組成物。
【００１８】
６．（Ａ）水性樹脂エマルションおよび（Ｂ）水性樹脂エマルションの総重量１００重量部（固形分換算値）に対し、５重量部（固形分換算値）以下の粘着付与樹脂が配合されている上記１〜５のいずれかに記載の水系組成物。
【００１９】
７．（Ｂ）水性樹脂エマルションは、重合性単量体を重合してプレポリマーを調製し、該プレポリマーをさらに重合することで得られる、上記１〜６のいずれかに記載の水系組成物。
【００２０】
８．上記１〜７のいずれかに記載の水系組成物を基材に適用してコーティングを形成し、前記コーティングを乾燥させることにより得られる感圧粘着剤。
【００２１】
９．水系組成物を製造するための原料となる水性樹脂エマルションであって、ガラス転移温度が２０℃以上のポリマーを含み、該水性樹脂エマルションの最低造膜温度が４０℃以上である、水性樹脂エマルション。
【００２２】
１０．ガラス転移温度が２０〜１００℃のポリマーを含み、最低造膜温度が６０℃以上である、上記９に記載の水性樹脂エマルション。
【００２３】
１１．ガラス転移温度が２０〜６０℃のポリマーを含み、最低造膜温度が６０〜８０℃である、上記９に記載の水性樹脂エマルション。
【００２４】
１２．上記８に記載の感圧粘着剤を含んでなる粘着製品。
【発明の効果】
【００２５】
本発明の水系組成物は、粘着力に優れ、粘着製品の二次加工を容易にし、粘着製品の基材に対する保持力や曲面接着性に優れたものである。
【００２６】
本発明の水系組成物を適用することにより得られる感圧粘着剤は、基材が曲面構造や複雑な形状であっても、ラベルやシートを基材に保持でき、カッター等で裁断された際も、カッターに感圧粘着剤が付着することがない。
【発明を実施するための形態】
【００２７】
本発明に係る水系組成物は、（Ａ）ガラス転移温度が−６５〜−４０℃のポリマーを含む水性樹脂エマルション（以下、成分（Ａ）と記載することもある）、および（Ｂ）ガラス転移温度が２０℃以上のポリマーを含み、最低造膜温度が４０℃以上の水性樹脂エマルション（以下、成分（Ｂ）と記載することもある）を含有していることが好ましい。
【００２８】
本明細書では、「水性樹脂エマルション」とは、分散質であるポリマー微粒子、および分散媒である水性媒体の双方を含む分散液とする。ポリマー微粒子が水性媒体に分散されることによって、エマルション（乳液、乳濁物）となる。
【００２９】
本明細書において「水性媒体」とは、水道水、蒸留水又はイオン交換水等の一般的な水のことをいうが、水溶性又は水に分散可能な有機溶剤であって、本発明に関するエマルションの原料（例えば、単量体等）と反応性の乏しい有機溶剤を含んでもよい。
【００３０】
本発明に用いる成分（Ａ）および成分（Ｂ）は、さらに、水溶性又は水に分散可能な単量体、オリゴマー、プレポリマー及び／又は樹脂等を含んでもよく、また後述するように水系樹脂又は水溶性樹脂を製造する際に通常使用される、乳化剤、重合性乳化剤、重合反応開始剤、鎖延長剤及び／又は各種添加剤等を含んでもよい。
【００３１】
（Ａ）水性樹脂エマルション
本発明において、（Ａ）水性樹脂エマルションは、ガラス転移温度が−６５〜−４０℃のポリマーを含む。成分（Ａ）に含まれるポリマーのガラス転移温度は、好ましくは−６０〜−４５℃、特に−６０〜−５０℃が好ましい。（Ａ）水性樹脂エマルションに含まれるポリマーのガラス転移温度が上記範囲にあることで、本発明の感圧粘着剤は、粘着力に優れたものとなる。
【００３２】
本明細書では、（Ａ）水性樹脂エマルションに含まれるポリマーのガラス転移温度は、ポリマーの原料となる単量体が単独重合したときに得られるホモポリマーのガラス転移温度(以下「ホモポリマーのＴｇ」ともいう)から算出される。このホモポリマーのＴｇを考慮して、各単量体の混合比（重量部）を決める。具体的には、（Ａ）水性樹脂エマルションに含まれるポリマーのＴｇは、式（１）を用いて計算することによって求めることができる。
１／Ｔｇ＝Ｃ１／Ｔｇ１＋Ｃ２／Ｔｇ２＋・・・＋Ｃｎ／Ｔｇｎ  （１）
［算出式（１）において、Ｔｇは、共重合体の理論Ｔｇ、Ｃｎは、ｎ番目の単量体ｎが単量体混合物中に含まれる重量割合、Ｔｇｎは、ｎ番目の単量体ｎのホモポリマーのＴｇ、ｎは、共重合体を構成する単量体の種類数であり、正の整数。］
【００３３】
単量体のホモポリマーのＴｇは、文献に記載されている値を用いることができる。そのような文献として、例えば、「ＰＯＬＹＭＥＲ  ＨＡＮＤＢＯＯＫ」（第４版；Ｊｏｈｎ  Ｗｉｌｅｙ  ＆  Ｓｏｎｓ，Ｉｎｃ．発行）がある。一例として、ＰＯＬＹＭＥＲ  ＨＡＮＤＢＯＯＫに記載された単量体のホモポリマーＴｇを以下に示す。
【００３４】
メタクリル酸メチル（以下、「ＭＭＡ」という、Ｔｇ＝１０５℃）
アクリル酸ｎ−ブチル（以下、「ｎ−ＢＡ」という、Ｔｇ＝−５４℃）
アクリル酸２−エチルへキシル（以下、「２ＥＨＡ」という、Ｔｇ＝−７０℃）
スチレン（以下、「Ｓｔ」という、Ｔｇ＝１００℃）
アクリル酸（以下、「ＡＡ」という、Ｔｇ＝１０６℃）
メタクリル酸（以下、「ＭＡＡ」という、Ｔｇ＝１３０℃）
メタクリル酸ｎ−ブチル（以下、「ＢＭＡ」という、Ｔｇ＝２０℃）
本発明では、上記単量体だけではなく、他の単量体のホモポリマーのガラス転移温度についても式（１）に適用可能である。
【００３５】
（Ａ）水性樹脂エマルションとしては、例えば、アクリル樹脂系エマルション、酢酸ビニル樹脂系エマルション、塩化ビニル−酢酸ビニル共重合体系エマルション、スチレン−ブタジエン共重合体系エマルション、エチレン−酢酸ビニル共重合体系エマルション、ポリエステル樹脂系エマルション、ウレタン樹脂系エマルション、ナイロン樹脂系エマルション及びポリオレフィン系エマルション等を例示できる。
【００３６】
本発明では、（Ａ）水性樹脂エマルションは、分散質として、アクリル系樹脂を含むアクリル樹脂系エマルションであることが好ましい。以下、（Ａ）水性樹脂エマルションの一例として、アクリル樹脂系エマルションについて説明するが、本発明はこれらに限定されるものではない。アクリル系樹脂は、（メタ）アクリル酸および（メタ）アクリル酸誘導体から選ばれる一種以上を含む単量体を重合して得られる樹脂である。尚、本明細書においては、アクリル酸とメタクリル酸を総称して「（メタ）アクリル酸」ともいい、アクリル酸誘導体とメタクリル酸誘導体を総称して「（メタ）アクリル酸誘導体」ともいう。
【００３７】
（メタ）アクリル酸または（メタ）アクリル酸誘導体は、１以上の（メタ）アクリロイル基を有する化合物であり、２以上の（メタ）アクリロイル基を有していてもよい。
【００３８】
本発明において、（Ａ）水性樹脂エマルションは、１以上の（メタ）アクリロイル基を有する化合物として、下記式（Ｉ）で表される（メタ）アクリル酸および／または（メタ）アクリル酸誘導体を含むモノマーの重合体を含むことが好ましい。
【００３９】
ＣＨ２＝Ｃ（Ｒ１）-ＣＯＯＲ２    式（Ｉ）
（式（Ｉ）中、Ｒ１は水素原子又はメチル基を表し、Ｒ２は水素原子又は水素原子以外の官能基である。）
【００４０】
上記式（Ｉ）でＲ２が水素原子である場合、式（Ｉ）で表される化合物は（メタ）アクリル酸となり、Ｒ２が水素原子以外の官能基である場合、式（Ｉ）は（メタ）アクリル酸誘導体となる。
【００４１】
式（Ｉ）において、Ｒ２は、特に限定されないが、水素原子またはアルキル基であることが好ましい。後述する成分（Ｂ）を考慮すると、本発明は、（Ａ）水性樹脂エマルションが（メタ）アクリル酸（すなわち、Ｒ２が水素原子）を含むモノマーの重合体を含むのがより好ましい。
【００４２】
式（Ｉ）において、Ｒ２がアルキル基の場合、アルキル基は、鎖状であっても環状であってもよく、直鎖状であっても分岐鎖状であってもよい。鎖状アルキル基の場合、炭素数は１〜２０が好ましく、１〜１６がより好ましい。環状アルキル基の場合、炭素数は３〜８が好ましく、３〜６がより好ましい。
【００４３】
式（Ｉ）において、Ｒ２が鎖状アルキル基の場合、Ｒ２としては、例えば、メチル基、エチル基、プロピル基、イソプロピル基、ブチル基、イソブチル基、ペンチル基、ヘキシル基、２−エチルヘキシル基、ヘプチル基、オクチル基、ノニル基、イソノニル基、デシル基、ラウリル基、ミリスチル基、セチル基等が挙げられる。Ｒ２が環状アルキル基の場合、Ｒ２としては、例えば、シクロプロピル基、シクロブチル基、シクロペンチル基、シクロヘキシル基等が挙げられる。
【００４４】
「（メタ）アクリル酸誘導体」としては、（メタ）アクリル酸アルキルエステルが好ましい。具体的には、（メタ）アクリル酸メチル、（メタ）アクリル酸エチル、（メタ）アクリル酸イソプロピル、（メタ）アクリル酸ｎ−プロピル、（メタ）アクリル酸ｎ−ブチル、（メタ）アクリル酸イソブチル、（メタ）アクリル酸ヘキシル、（メタ）アクリル酸シクロヘキシル、（メタ）アクリル酸２−エチルヘキシル、（メタ）アクリル酸ｎ−オクチル、（メタ）アクリル酸イソオクチル、（メタ）アクリル酸ｎ−ノニル、（メタ）アクリル酸イソノニル、（メタ）アクリル酸デシル、（メタ）アクリル酸ラウリル、（メタ）アクリル酸ミリスチル、及び（メタ）アクリル酸セチル等が挙げられる。これらのうち、アクリル酸ｎ−ブチル、アクリル酸２−エチルヘキシル、メタクリル酸メチルがより好ましい。
【００４５】
さらに、本発明に用いることができる他の「（メタ）アクリル酸誘導体」として、例えば、（メタ）アクリル酸２−ヒドロキシエチル、（メタ）アクリル酸２−ヒドロキシプロピル等のＯＨ基を有する（メタ）アクリル酸エステル；ポリエチレングリコールモノ（メタ）アクリレート、エチレングリコールジ（メタ）アクリレート、ジエチレングリコールジ（メタ）アクリレート、ポリプロピレングリコールモノ（メタ）アクリレート、及びアセトアセトキシエチル（メタ）アクリレート等の（メタ）アクリル酸とグリコールとから得られるジエステル及びモノエステル；（メタ）アクリル酸アミド、Ｎ−メチロールアクリルアミド、及びジアセトンアクリルアミド等の（メタ）アクリル酸アミド；メタクリル酸グリシジル、及び３，４−エポキシシクロヘキシル（メタ）アクリレート等のエポキシ基を有する（メタ）アクリル酸エステルを例示できる。
【００４６】
これら（メタ）アクリル酸および（メタ）アクリル酸誘導体は、１種類を単独で又は２種以上組み合わせて用いることができる。
【００４７】
更に、本発明においては、（Ａ）水性樹脂エマルションの製造において、（メタ）アクリル酸および／または（メタ）アクリル酸誘導体に、他の共重合可能な単量体を単独で又は２種以上組み合わせて用いることもできる。この場合、（Ａ）水性樹脂エマルションに含まれるポリマーの製造に用いる単量体の全重量に対し、（メタ）アクリル酸および（メタ）アクリル酸誘導体（両方含む場合はその合計）の重量が、８０重量％以上（１００重量％を含む）であることが好ましい。
【００４８】
そのような「他の共重合可能な単量体」としては、例えば、クロトン酸、マレイン酸、フマル酸、イタコン酸、シトラコン酸、及び無水マレイン酸等のエチレン性二重結合を有しカルボキシル基又は酸無水物を含有する単量体；塩化ビニル、及びアクリロニトリル等のエチレン性二重結合を有し塩素又はシアノ基を含む単量体；酢酸ビニル、プロピオン酸ビニル、ｔ−ブチルビニルエステル、及びバーサチック酸ビニル等のカルボン酸ビニルエステル；スチレン等の芳香族ビニル単量体；ビニルトリメトキシシラン、ビニルトリエトキシシラン、ビニルトリプロポキシシラン、ビニルトリイソプロポキシシラン、ビニルメチルジエトキシシラン、ビニルメチルジプロポキシシラン、ビニルトリス（β-メトキシエトキシ）シラン、ビニルトリアセトキシシラン、γ-メタクリロキシプロピルトリメトキシシラン、γ-メタクリロキシプロピルトリエトキシシラン、γ-メタクリロキシプロピルトリプロポキシシラン、γ-メタクリロキシプロピルメチルジメトキシシラン、及びγ-メタクリロキシプロピルトリス（イソプロポキシ）シラン等のエチレン性二重結合を有しケイ素を含有する単量体等を例示できる。
【００４９】
本発明において、「他の共重合可能な単量体」として、エチレン性二重結合を有しケイ素を含有する単量体を含むことが好ましく、特に、γ-メタクリロキシプロピルトリメトキシシラン、γ-メタクリロキシプロピルメチルジメトキシシランが好ましい。
【００５０】
（Ａ）水性樹脂エマルションの実施形態として、アクリル酸、アクリル酸ｎ−ブチル、アクリル酸２−エチルヘキシル、メタクリル酸メチル、およびエチレン性二重結合を有しケイ素を含有する単量体からなる群から選ばれる１種以上を含む単量体の重合体が好ましく、これらのうち２種以上を含む単量体の共重合体がより好ましく、これらすべての重合性単量体の混合物の共重合体がさらに好ましい。
【００５１】
本発明において、（Ａ）水系樹脂エマルションの製造方法として、例えば、通常のエマルション重合方法（室井宗一著、高分子ラテックスの化学、第５１頁〜第５４頁、高分子刊行会１９７０年発行参照）及び強制乳化方法（特公平６−１０２７４８号公報参照）等を例示できる。また、（Ａ）水系樹脂エマルションとして市販のものを使用することもできる。
【００５２】
本発明に係る（Ａ）水系樹脂エマルションは、例えば、上述の（メタ）アクリル酸及び／又は（メタ）アクリル酸誘導体、ならびに必要に応じて他の共重合可能な単量体を用いて、公知の乳化重合法により得ることができる。「乳化重合」とは、水性媒体中、乳化剤を用いて行うラジカル重合である。本発明に係る（Ａ）エマルションは、乳化重合法の既知の手順に従い得ることができる。
【００５３】
乳化重合の手順として、例えば、（メタ）アクリル酸及び／又は（メタ）アクリル酸誘導体を乳化重合させる場合、
（ｉ）（メタ）アクリル酸及び／又は（メタ）アクリル酸誘導体と乳化剤とを、水性媒体中に仕込んで重合させる方法、
（ｉｉ）（メタ）アクリル酸及び／又は（メタ）アクリル酸誘導体と乳化剤とを、連続的又は間欠的に水性媒体中に滴下して重合させる方法、
（ｉｉｉ）（メタ）アクリル酸及び／又は（メタ）アクリル酸誘導体と乳化剤とを、水に加えて乳化液を調製し、これを連続的又は間欠的に水性媒体中に滴下して重合させる方法
等を例示することができる。
【００５４】
「乳化剤」は、モノマー乳化力を有し、乳化重合の過程ではミセルを形成してモノマーに重合の場を提供し、重合中又は重合後はポリマー粒子の表面に固定化して粒子の分散安定性を図る。乳化剤として、例えば、アニオン系界面活性剤、ノニオン系界面活性剤、高分子界面活性剤、乳化剤の一分子内にラジカル重合可能な二重結合を有する反応性界面活性剤等を例示できる。
【００５５】
「アニオン系界面活性剤」として、例えば、
ナトリウムドデシルサルフェート、カリウムドデシルサルフェート等のアルカリ金属アルキルサルフェート；
ナトリウムドデシルポリグリコールエーテルサルフェート；
アンモニウムドデシルサルフェート等のアンモニウムアルキルサルフェート；
ナトリウムスルホシノエート；
スルホン化パラフィンのアルカリ金属塩、スルホン化パラフィンのアンモニウム塩等のアルキルスルホネート；
ナトリウムラウレート、トリエタールアミンオレエート、トリエタールアミンアビエテート等の脂肪酸塩；
ナトリウムドデシルベンゼンスルホネート、アルカリフェノールヒドロキシエチレンのアルカリ金属サルフェート等のアルキルアリールスルホネート；
高アルキルナフタレンスルホン酸塩；
ナフタレンスルホン酸ホルマリン縮合物；
ジアルキルスルホコハク酸塩；
ポリオキシエチレンアルキルサルフェート塩；
ポリオキシエチレンアルキルアリールサルフェート塩；
等を例示できる。
【００５６】
「ノニオン系界面活性剤」として、例えば、
ポリオキシエチレンアルキルエーテル；
ポリオキシエチレンアルキルアリールエーテル；
ソルビタン脂肪酸エステル；
ポリオキシエチレンソルビタン脂肪酸エステル；
グリセロールのモノラウレート等の脂肪酸モノグリセライド；
ポリオキシエチレンオキシプロピレン共重合体；
エチレンオキサイドと脂肪族アミン、アミド又は酸との縮合生成物；
等を例示できる。
【００５７】
「高分子界面活性剤」として、例えば、ポリビニルアルコール等を例示できる。
【００５８】
「反応性界面活性剤」として、例えば、ポリオキシエチレンアリルグリシジルノニルフェニルエーテルの硫酸エステル塩（アデカリアソープＳＥシリーズ（商品名）、旭電化工業社製）、α−スルホ−ω−（１−（アルコキシ）メチル−２−（２−プロペニルオキシ）エトキシ）−ポリ（オキシ−１，２−エタンジイル）のアンモニウム塩（アデカリアソープＳＲシリーズ（商品名）、旭電化工業社製）、ポリオキシエチレン（又はアルキレン）アルキル（又はアルケニル）エーテル硫酸アンモニウム塩（ＰＤシリーズ（商品名）、花王社製）、スルホコハク酸型反応性活性剤（ラテムル１８０シリーズ（商品名）、花王社製）、アルキルアリルスルホコハク酸ナトリウム塩（エレミノールＪＳ−２０（商品名）、三洋化成工業社製）、ポリオキシエチレンノニルプロペニルフェニルエーテル硫酸エステルアンモニウム塩（アクアロンＨＳシリーズ（商品名）、第一工業製薬社製）、ポリオキシエチレン−１−（アリルオキシメチル）アルキルエーテル硫酸エステルアンモニウム塩（アクアロンＫＨシリーズ（商品名）、第一工業製薬社製）、ポリオキシエチレンアリルグリシジルノニルフェニルエーテル（アデカリアソープＮＥシリーズ（商品名）、旭電化工業社製）、ポリオキシエチレンノニルプロペニルエーテル（アクアロンＲＮシリーズ（商品名）、第一工業製薬社製）、α−ヒドロ−ω−（１−（アルコキシ）メチル−２−（プロペニルオキシ）エトキシ）−ポリ（オキシ−１，２−エタンジイル）（アデカリアソープＥＲシリーズ（商品名）、旭電化工業社製）等を例示できる。
【００５９】
また、ラジカル重合によって得られるアクリル系樹脂の分子量を調整するために連鎖移動剤を用いる事ができる。「連鎖移動剤」として、メルカプトエタノール、チオグリセロール、チオグリコール酸、チオグリコール酸オクチル、メルカプトプロピオン酸メチル、ｎ−ドデシルメルカプタン等を例示できる。
【００６０】
本発明において、（Ａ）水性樹脂エマルションの固形分濃度は、特に限定されないが、成分（Ａ）中、５〜７０重量％であることが好ましい。なお、エマルションの固形分とは、エマルションを１０５℃で３時間乾燥して得られる固形分のことをいう。
【００６１】
（Ｂ）水性樹脂エマルション
本発明において、（Ｂ）水性樹脂エマルションは、ガラス転移温度が２０℃以上のポリマーを含み、４０℃以上の最低造膜温度（ＭＦＴ）を有する。
【００６２】
（Ｂ）水性樹脂エマルションに含まれるポリマーのガラス転移温度は、２０℃以上であり、好ましくは２０〜１００℃、特に２０〜６０℃が好ましい。（Ｂ）水性樹脂エマルションに含まれるポリマーのガラス転移温度が２０℃以上であることにより、本発明の感圧粘着剤は粘着製品に優れた加工性を付与することができる。成分（Ｂ）に含まれるポリマーのガラス転移温度についても、エマルションを１０５℃で３時間乾燥して得られる固形分のことをいう。ガラス転移温度の算出は、成分（Ａ）のガラス転移温度と同様の方法である。
【００６３】
（Ｂ）水性樹脂エマルションのＭＦＴは４０℃以上であり、６０℃以上が好ましく、６０〜８０℃が最も好ましい。成分（Ｂ）のＭＦＴが４０℃以上であると、本発明の感圧粘着剤は粘着製品の加工性をより向上できる。
【００６４】
尚、本明細書において、最低造膜温度とは、通常、ＭＦＴ（Ｍｉｎｉｍｕｍ  Ｆｉｌｍ−Ｆｏｒｍｉｎｇ  Ｔｅｍｐｅｒａｔｕｒｅ）ともいい、エマルションを乾燥してフィルムにできる最も低い温度を意味する。本発明において、ＭＦＴはＪＩＳ  Ｋ  ６８２８−２に記載された方法により測定した値をいう。測定器として、熱勾配試験装置（理学工業（株）社製）用いた。最低造膜温度とは、通常、ＭＦＴ（Ｍｉｎｉｍｕｍ  Ｆｉｌｍ−Ｆｏｒｍｉｎｇ  Ｔｅｍｐｅｒａｔｕｒｅ）ともいい、エマルションを乾燥してフィルムにできる最も低い温度を意味する。本発明では、ＭＦＴは、ＪＩＳ  Ｋ  ６８２８−２に記載された方法により測定した値をいう。測定器として、熱勾配試験装置（理学工業（株）社製）用いた。
【００６５】
成分（Ｂ）についても、成分（Ａ）と同様、（メタ）アクリル酸および／または（メタ）アクリル酸誘導体を含むモノマーの重合体を含んでいるのが好ましい。成分（Ｂ）は、成分（Ａ）と同様、「他の共重合可能な単量体」を含んでも良い。成分（Ｂ）中、（Ｂ）水性樹脂エマルションに含まれるポリマーの製造に用いる単量体の全重量に対し、（メタ）アクリル酸および（メタ）アクリル酸誘導体（両方含む場合はその合計）の重量が、８０重量％以上（１００重量％を含む）であることが好ましい。但し、成分（Ａ）の原料となるモノマーおよび成分（Ｂ）の原料となるモノマーは、同一である必要はない。
【００６６】
（Ｂ）水性樹脂エマルションの実施形態として、メタクリル酸、メタクリル酸ｎ−ブチル、アクリル酸２−エチルヘキシル、メタクリル酸メチルおよびエチレン性二重結合を有しケイ素を含有する単量体からなる群から選ばれる１種以上を含む単量体の重合体が好ましく、これらのうち２種以上を含む単量体の混合物の共重合体がより好ましく、これらすべての重合性単量体の混合物の共重合体がさらに好ましい。
【００６７】
（Ｂ）水性樹脂エマルションの製造方法については、（Ａ）水性樹脂エマルションの製法と同様で良い。但し、（Ｂ）水性樹脂エマルションは、重合性単量体を重合してプレポリマーを調製し、このプレポリマーをさらに重合することで得られたものであっても良い。
【００６８】
本発明において、（Ｂ）水性樹脂エマルションの固形分濃度は、特に限定されないが、成分（Ｂ）中、５〜７０重量％であることが好ましい。
【００６９】
本発明の水系組成物においては、（Ａ）水性樹脂エマルション１００重量部（固形分換算値）に対し、（Ｂ）水性樹脂エマルションが５〜２０重量部（固形分換算値）配合されているのが好ましく、７〜１５重量部が特に好ましく、８〜１３重量部が最も好ましい。
【００７０】
両成分の配合比が上記範囲にあることによって、本発明の感圧粘着剤は、粘着力、保持力、曲面接着性のバランスがより優れたものとなり、より優れた二次加工（スリット加工）性を粘着製品に提供できる。
【００７１】
成分（Ａ）と成分（Ｂ）との配合は、通常、エマルションを配合する方法であって、本発明に係る水系組成物を得ることができる方法であれば、特に制限されるものではない。
【００７２】
本発明の水系組成物の好ましい実施形態として、成分（Ａ）が、アクリル酸、アクリル酸ｎ−ブチル、アクリル酸２−エチルヘキシル、メタクリル酸メチルおよびエチレン性二重結合を有しケイ素を含有する単量体からなる群から選ばれる一種以上を含む単量体を重合して得られるポリマーを含む水性樹脂エマルションであり、成分（Ｂ）が、メタクリル酸、メタクリル酸ｎ−ブチル、アクリル酸２−エチルヘキシル、メタクリル酸メチルおよびエチレン性二重結合を有しケイ素を含有する単量体からなる群から選ばれる一種以上を含む単量体を重合して得られるポリマーを含む水性樹脂エマルションであることが好ましい。
【００７３】
本発明の水系組成物の実施形態として、
（Ａ）アクリル酸、アクリル酸ｎ−ブチル、アクリル酸２−エチルヘキシル、メタクリル酸メチルおよびエチレン性二重結合を有しケイ素を含有する単量体の混合物を共重合して得られるポリマーを含む水性樹脂エマルション、ならびに
（Ｂ）メタクリル酸、メタクリル酸ｎ−ブチル、アクリル酸２−エチルヘキシル、メタクリル酸メチルおよびエチレン性二重結合を有しケイ素を含有する単量体の混合物を共重合して得られるポリマーを含む水性樹脂エマルションを含有していることが最も望ましい。
【００７４】
感圧接着剤は、本発明の水系組成物を基材に適用してコーティングを形成し、前記コーティングを乾燥させることにより得られる。本発明の感圧粘着剤は、粘着力、保持力および曲面接着性の総合的バランスに優れ、粘着製品の加工性に優れる。
【００７５】
本発明の水系組成物は、更に、粘着付与樹脂を含んでいるのが好ましい。
【００７６】
「粘着付与樹脂」として、例えば、ロジン系樹脂、テルペン樹脂、テルペン・フェノール系樹脂、クマロン・インデン樹脂、石油系炭化水素樹脂等を例示できる。ロジン系樹脂としては、ロジンエステル類、ロジンフェノール類が例示できる。
【００７７】
粘着付与樹脂は市販されているものでも良く、例えば、スーパーエステルＥ−７３０−５５、スーパーエステルＥ−７２０、スーパーエステル７８６−６０、スーパーエステルＥ−６５０、スーパーエステルＥ−８６５、タマノルＥ−２００、タマノルＥ−１００、ＡＭ−１００２（荒川化学社製）；ハリエスターＤＳ−７０Ｅ、ハリエスターＳＫ−７０Ｄ、ハリエスターＳＫ−９０Ｄ−５５、ハリエスターＳＫ−５０８Ｈ、ハリエスターＳＫ−８１６Ｅ、ハリエスター８２２Ｅ等が例示できる。いずれの名称も、商品名で示した。
【００７８】
また、近年、環境意識の高まりから、トルエン・キシレンフリー型の粘着付与樹脂、無溶剤型の粘着付与樹脂を使用することが好ましい。このような粘着付与樹脂として、例えば、スーパーエステルＥ−８６５ＮＴ、スーパーエステルＥ−６２５ＮＴ、スーパーエステルＮＳ−１００Ｈ、スーパーエステルＮＳ−１２１、タマノルＥ−２００ＮＴ（荒川化学社製）；ハリエスターＳＫ−２１８ＮＳ、ハリエスターＳＫ−３２３ＮＳ、ハリエスターＳＫ−３７０Ｎ、ハリエスターＳＫ−５０１ＮＳ、ハリエスターＳＫ−３８５ＮＳ（ハリマ化成グループ製）等を例示できる。いずれの名称も、商品名で示した。
【００７９】
本発明では、粘着付与樹脂の添加量は、成分（Ａ）と成分（Ｂ）との総重量１００重量部（固形分換算値）に対し５重量部（固形分換算値）以下にすることが可能となる。粘着付与樹脂の添加量が低くなることによって、本発明の感圧粘着剤は、オレフィン基材等に対する粘着力が低下せず、保持力も維持でき、粘着製品の加工性がより向上する。
【００８０】
本発明の水系組成物は、さらなる添加剤として、可塑剤、消泡剤、増粘剤、ワックス、防腐剤、及び着色剤、充填剤等を、必要に応じて適宜含むことができる。これらの添加剤は、成分（Ａ）と成分（Ｂ）とを混ぜた後に混合されても良いし、予め成分（Ａ）または成分（Ｂ）のいずれかに混合されていても良い。
【００８１】
「可塑剤」として、例えば、グリセリン；エチレングリコール、プロピレングリコール等の多価アルコール類；アジピン酸系、安息香酸系、アセチルクエン酸系、アルキルスルホン酸系、フタル酸系等のポリエステル類；ショ糖、ソルビトール等の糖類；セロソルブ類等の有機溶剤類等を例示できる。
【００８２】
「消泡剤」として、例えば、
ジメチルポリシロキサン、ポリオキシアルキレン変性シリコーン、有機変性ポリシロキサン、フッ素シリコーン等のシリコーン系消泡剤；
ヒマシ油、ゴマ油、アマニ油、動植物油等の油脂系消泡剤；
ステアリン酸、オレイン酸、パルミチン酸等の脂肪酸系消泡剤；
イソアミルステアリン酸、ジグリコールラウリン酸、ジステアリルコハク酸、ジステアリン酸、ソルビタンモノラウリン酸、グリセリン脂肪酸エステル、ポリオキシエチレンソルビタン、モノラウリン酸ブチルステアレート、ショ糖脂肪酸エステル、スルホン化リチノール酸のエチル酢酸アルキルエステル、天然ワックス等の脂肪酸エステル系消泡剤；
ポリオキシアルキレングリコールとその誘導体、ポリオキシアルキレンアルコール水和物、ジアミルフェノキシエタノール、３−ヘプタノール、２−エチルヘキサノール等のアルコール系消泡剤；
３−ヘプチルセルソルブ、ノニルセルソルブ−３−ヘプチルカルビトール等のエーテル系消泡剤；
トリブチルホスフェート、オクチルリン酸ナトリウム、トリス（ブトキシエチル）ホスフェート等のリン酸エステル系消泡剤；
ジアミルアミン等のアミン系消泡剤；
ポリアルキレンアマイド、アシレイトポリアミン、ジオクタデカノイルピペリジン等のアマイド系消泡剤；
ステアリン酸アルミニウム、ステアリン酸カルシウム、オレイン酸カリウム、ウールオレインのカルシウム塩等の金属石鹸系消泡剤；
ラウリルスルホン酸ナトリウム、ドデシルスルホン酸ナトリウム等のスルホン酸エステル系消泡剤；
疎水性シリカ系消泡剤；鉱油系消泡剤等を例示することができる。
【００８３】
「増粘剤」として、例えば、
ゼラチン、カゼイン、アルギン酸、アルギン酸プロピレングリコールエステル、アルギン酸トリエタノールアミン、アルギン酸アンモニウム、アルギン酸ナトリウム、グアーガム、ジェランガム、キサンタンガム、ウェランガム、エチルセルロース、ヒドロキシエチルセルロース、メチルセルロース、カルボキシメチルセルロース、ヒドロキシプロピルセルロース、ヒドキシプロピルメチルセルロース等の天然高分子系増粘剤；
ポリビニルアルコール、ポリビニルピロリドン、ポリビニルベンジルエーテル共重合物等のポリビニル系増粘剤；
ポリアクリル酸ナトリウム、アクリル酸−（メタ）アクリル酸エステル共重合体、ポリメタクリル酸ナトリウム、メタクリル酸−（メタ）アクリル酸エステル共重合体、変性ポリアクリル酸スルホン酸塩、変性ポリメタクリル酸スルホン酸塩、スチレン−アクリル酸共重合体、スチレン−アクリル酸−（メタ）アクリル酸エステル共重合体、スチレン−メタクリル酸共重合体、スチレン−メタクリル酸−（メタ）アクリル酸エステル共重合体等のポリ（メタ）アクリル酸系増粘剤；
プルロニックポリエーテル、ポリエーテルジアルキルエステル、ポリエーテルウレタン変性物、ポリエーテルジアルキルエーテル、ポリエーテルエポキシ変性物等のポリエーテル系増粘剤；
ポリイタコン酸、イタコン酸−（メタ）アクリル酸エステル共重合体、イタコン酸−マレイン酸共重合体、イタコン酸−アクリル酸共重合体、イタコン酸−メタクリル酸共重合体等のイタコン酸系増粘剤；
無水マレイン酸−（メタ）アクリル酸エステル共重合体、無水マレイン酸−アクリロニトリル共重合体、無水マレイン酸−酢酸ビニル共重合体、ビニルメチルエーテル−無水マレイン酸共重合物の部分エステル等の無水マレイン酸系増粘剤；
高級脂肪酸アマイド系増粘剤等を例示することができる。
【００８４】
充填剤とは、性能向上、コスト低減等の目的で添加される物質をいい、通常充填剤とされるものであれば、特に制限されるものではない。具体的には、炭酸カルシウム、炭酸マグネシウム、シリカ、タルク、クレー、アルミナ等を例示できる。
【００８５】
本発明の水系組成物を製造する際、成分（Ａ）および成分（Ｂ）を混合し、必要に応じて、上記添加剤を混合することが好ましい。「混合」は、通常、樹脂組成物を混合するために使用されている方法であって、本発明に係る水系組成物を得ることができる方法であれば、特に制限されるものではない。
【００８６】
本発明に係る水系組成物の粘度（３０℃、固形分濃度５５重量％）は、Ｂ型回転式粘度計の測定で２０００〜５０００ｍＰａ・ｓであることが好ましく、２０００〜４５００ｍＰａ・ｓであることがより好ましく、２０００〜４０００ｍＰａ・ｓであることが特に好ましい。本発明の水系組成物は、粘度が上記範囲にあることによって、粘着製品を製造する際、塗工し易いものとなる。
【００８７】
本発明の感圧粘着剤用水系組成物は、（Ａ）水性樹脂エマルションおよび（Ｂ）水性樹脂エマルションの両成分を有し、場合によっては上記添加剤を含むため、本発明の感圧粘着剤は粘優れた着力、保持力、曲面接着性を有し、粘着製品の二次加工性を向上させることができる。
【００８８】
本発明に係る粘着製品は、上述の感圧粘着剤を有する製品である。粘着製品は、上述の感圧粘着剤を介して被着体が基材に貼り付けられたものであってもよいし、被着体上または基材上に感圧粘着剤を有した状態で、基材または被着体に張り付けられる前の製品であってもよい。水系組成物の塗工は、基材であっても、被着体であっても差し支えない。被着体の材質としては、紙やプラスチックが挙げられる。被着体の形状としては、シート、フィルム、ラベル等がある。基材としては、紙、プラスチック、金属、ガラス、不織布等が用いられる。
【００８９】
本発明の粘着製品として、いわゆる、粘着テープ、粘着シート、粘着フィルム、粘着ラベルと称されるものを挙げることができる。具体的には、半導体ウエハー用バックグラインドテープ、ダイシングテープ、電子部品搬送用保護テープ、プリント基板用保護テープ等のエレクトロニクス分野、窓ガラス保護用フィルム、焼付塗装用フィルム、自動車をユーザーにわたるまで保護するためのガードフィルム、表示用マーキングフィルム、装飾用マーキングフィルム、緩衝・保護・断熱・防音用のスポンジテープ等の自動車分野、絆創膏や経皮吸収貼付薬等の医療・衛生材料分野、電気絶縁用、識別用、ダクト工事用、窓ガラス保護用、養生用、包装用、梱包用、事務用、家庭用、固定用、結束用、補修用の粘着フィルムや保護フィルム等を挙げることができる。
【００９０】
粘着製品の製造方法としては、特に限定するものではない。粘着製品の基材若しくは被着体に水系組成物を通常の方法で塗工し、両者を貼り合せれば良い。具体的には、本発明の水系組成物を、コンマコーター、リバースコーター、スロットダイコーター、リップコーター、グラビアチャンバーコーター、カーテンコーター等の各種コーティング装置により、紙またはプラスチックフィルム基材、もしくは剥離性シート上に塗布し、乾燥することによって、粘着シート、粘着ラベル等の各種粘着製品を得ることができる。
【００９１】
水系組成物の塗工量は、固形分として５〜１００ｇ／ｍ２であるのが好ましく、５〜５０ｇ／ｍ２であるのがより好ましく、１０〜２０ｇ／ｍ２であるのが特に好ましい。ここで、水系組成物の固形分とは、水系組成物を１０５℃で３時間乾燥して得られる固形分をいう。
【００９２】
なお、本発明は、以下の実施態様も好ましい。
【００９３】
（付記１）ガラス転移温度が−６５〜−４０℃であり、アクリル酸、アクリル酸ｎ−ブチル、アクリル酸２−エチルヘキシル、メタクリル酸メチル、およびエチレン性二重結合を有しケイ素を含有する単量体からなる群から選ばれる１種以上を含む重合性単量体が重合した第一の樹脂と、
ガラス転移温度が２０℃以上であり、メタクリル酸、メタクリル酸ｎ−ブチル、アクリル酸２−エチルヘキシル、メタクリル酸メチル、およびエチレン性二重結合を有しケイ素を含有する単量体からなる群から選ばれる一種以上を含む重合性単量体が重合した第二の樹脂と
を含む水系組成物。
【００９４】
（付記２）さらに、前記第一の樹脂と前記第二の樹脂の総重量に対し、５重量部以下の粘着付与樹脂を含む上記付記１に記載の水系組成物。
【００９５】
なお、粘着付与樹脂は、前記第一の樹脂と第二の樹脂の総重量に対し、５重量部以下で含まれることが好ましく、０重量部より大きく、５重量部以下で含まれることがより好ましい。
【００９６】
（付記３）前記第一の樹脂および前記第二の樹脂の少なくとも一方が、エチレン性二重結合を有しケイ素を含有する単量体に基づく構造単位を有する上記付記１または２に記載の水系組成物。
【実施例】
【００９７】
以下、本発明の実施例を詳細に説明するが、これらの実施例は本発明の一態様にすぎず、本発明はこれらの例によって何ら限定されるものではない。
【００９８】
本発明に係る水系組成物を（Ａ）水性樹脂エマルション（成分（Ａ））および（Ｂ）水性樹脂エマルション（成分（Ｂ））から調製した。成分（Ａ）および（Ｂ）の原料となる重合性単量体や、各添加剤について以下に記載する。なお、表１〜４中、各配合成分の量を示す数値は、いずれも、固形分で換算された重量部数である。
【００９９】
＜重合性単量体＞
成分（Ａ）および成分（Ｂ）の原料となる重合性単量体を以下に示す。尚、重合性単量体のホモポリマーＴｇは、既出の理論計算式で算出された値である。
スチレン（以下、「Ｓｔ」という）（和光純薬社製、Ｔｇ＝１００℃）
メタクリル酸メチル（以下、「ＭＭＡ」という）（和光純薬社製、Ｔｇ＝１０５℃）
メタクリル酸ｎ−ブチル（以下、「ｎ−ＢＭＡ」という）（和光純薬社製、Ｔｇ＝２０℃）
アクリル酸メチル（以下、「ＭＡ」という）（和光純薬社製、Ｔｇ＝８℃）
アクリル酸（以下、「ＡＡ」という）（和光純薬社製、Ｔｇ＝１０６℃）
メタクリル酸（以下、「ＭＡＡ」という）（和光純薬社製、Ｔｇ＝１３０℃）
アクリル酸ｎ−ブチル（以下、「ｎ−ＢＡ」という）（和光純薬社製、Ｔｇ＝−５４℃）
アクリル酸２−エチルヘキシル（以下、「２ＥＨＡ」という）（和光純薬社製、Ｔｇ＝−７０℃）
３−メタクリロキシプロピルトリメトキシシラン（以下、「ＳＺ−６０３０」）
γ−メタクリロキシプロピルメチルジメトキシシラン（以下、「Ｙ９９１０」という）
【０１００】
＜（Ａ）水性樹脂エマルションの製造例＞
（Ａ１）水性樹脂エマルションの合成
表１に示されるように、２ＥＨＡ８６重量部、ＭＡ１２.７重量部、ＡＡ１.３重量部を均一に混合し、モノマー溶液を調製した。１８．８重量部の水および１．０重量部の第一工業製薬製のアクアロンＫＨ１０（商品名）が均一に混合された溶液に対し、モノマー溶液を添加し、攪拌機を用いてこれら混合溶液を攪拌し、プレエマルションを調製した。
【０１０１】
攪拌機、コンデンサー及び温度計を備えた反応器に、４２重量部の水及び０．１４重量部のアクアロンＫＨ１０を仕込み、系内を窒素ガスで置換した後、仕込み液を８０℃に加熱した。その後、仕込み液に、３重量％の過硫酸アンモニウム（以下「ＡＰＳ」ともいう）水溶液２重量部を添加した。
【０１０２】
さらに１０分後、反応器内の温度を８０℃に保ったまま、上述のプレエマルション及び重合触媒であるＡＰＳの３重量％水溶液８重量部を各々同時に３時間かけて滴下した。反応器内の温度を８０℃に保ち、滴下終了から１時間後、ＡＰＳの３重量％水溶液２．４重量部を反応器へ添加し、更に２時間攪拌を続け（Ａ１）水性樹脂エマルションを得た。（Ａ１）水性樹脂エマルションにアンモニア水を添加し、（Ａ１）のｐＨを７に調整した。
【０１０３】
（Ａ１）水性樹脂エマルションは、ガラス転移温度が−６１℃のポリマーを含み、固形分濃度は５８重量％であった。固形分は、１０５℃のオーブン中で３時間乾燥し残留する部分の、乾燥前の重量に対する重量百分率である。
【０１０４】
（Ａ２）〜（Ａ’５）水性樹脂エマルションの合成
（Ａ２）〜（Ａ’５）水系樹脂エマルションの合成についても、原料の単量体を表１に示したように用いた以外は（Ａ１）と同様の方法で合成した。（Ａ２）〜（Ａ’５）を合成する際の重合性単量体の組成および重合体のガラス転移温度、ならびに得られた水性エマルションの固形分濃度を表１に示す。
【０１０５】
【表１】
2018502209.tif 000002
【０１０６】
＜（Ｂ）水性樹脂エマルションの製造例＞
（Ｂ１）水性樹脂エマルションの合成
表２に示されるように、Ｓｔ６７・６重量部、ＭＭＡ１０．０重量部、２ＥＨＡ１９．９重量部、 ＭＡＡ２・５重量部を均一に混合し、モノマー溶液を調製した。
【０１０７】
２５．２重量部の水と３．３重量部の第一工業製薬製のノイゲンＥＡ１７７（商品名）、１．０重量部の花王製のペレックスＯＴ−Ｐ(商品名)が均一に混合された溶液に対し、モノマー溶液を添加し、攪拌機を用いてこれら混合溶液を攪拌し、プレエマルションを調製した。
【０１０８】
攪拌機、コンデンサー及び温度計を備えた反応器に、５１．６重量部の水及び０．３重量部のノイゲンＥＡ１７７を仕込み、系内を窒素ガスで置換した後、仕込み液を８０℃に加熱した。
【０１０９】
仕込み液に対し、上記プレエマルション３．２重量部を添加し、１０分後、５重量％の過硫酸ナトリウム（以下「ＳＰＳ」ともいう）水溶液０．４重量部を添加した。
【０１１０】
さらに２０分後、反応器内の温度を８０℃に保ったまま、残りのプレエマルション及び重合触媒であるＳＰＳの３％水溶液８．４重量部を各々同時に４時間かけて滴下した。反応器内の温度を８０℃に保ち、滴下終了から１時間後、ＳＰＳの３％水溶液２．８重量部を反応器へ添加し、更に２時間攪拌を続け（Ｂ１）水性樹脂エマルションを得た。
【０１１１】
（Ｂ１）水性樹脂エマルションは、ガラス転移温度が４８℃のポリマーを含み、固形分濃度は５４重量％、最低造膜温度（ＭＦＴ）は７５℃であった。固形分は、１０５℃のオーブン中で３時間乾燥し残留する部分の、乾燥前の重量に対する重量百分率である。ＭＦＴは、ＪＩＳ  Ｋ  ６８２８−２に記載された方法により測定し、熱勾配試験装置（理学工業（株）社製）用いてエマルションが乾燥して連続皮膜を形成する最も低い温度とした。
【０１１２】
（Ｂ２）水性樹脂エマルションの合成
表２に示されるように、ＭＭＡ１８重量部、ＢＭＡ２０重量部、２ＥＨＡ１１重量部、ＭＡＡ１．１重量部、Ｙ９９１０を０．１重量部均一に混合し、モノマー溶液を調製した。１８重量部の水と０．９重量部の第一工業製薬製のアクアロンＫＨ１０（商品名）が均一に混合された溶液に対し、モノマー溶液（ｂ１）を添加し、攪拌機を用いてこれら混合溶液を攪拌し、プレエマルション１を調製した。
【０１１３】
ＭＭＡ２７.５重量部、ＢＭＡ２０重量部、２ＥＨＡ１.５重量部、ＭＡＡ０．９重量部、Ｙ９９１０を０．１重量部均一に混合し、モノマー溶液（ｂ２）を調製した。１８重量部の水と０．９重量部の第一工業製薬製のアクアロンＫＨ１０（商品名）が均一に混合された溶液に対し、モノマー溶液（ｂ２）を添加し、攪拌機を用いてこれら混合溶液を攪拌し、プレエマルション２を調製した。
【０１１４】
攪拌機、コンデンサー及び温度計を備えた反応器に、５６重量部の水及び０．２重量部のアクアロンＫＨ１０を仕込み、系内を窒素ガスで置換した後、仕込み液を８０℃に加熱した。その後、仕込み液に、プレエマルション１から１２重量部を添加し、１０分後、１重量％の過硫酸ナトリウム（以下「ＳＰＳ」ともいう）水溶液２．８重量部を添加した。さらに２０分後、残りのプレエマルション１を２時間掛けて滴下し、プレエマルション１の滴下が終了してから１時間後、プレエマルション２を２時間掛けて滴下した。
【０１１５】
プレエマルション１の滴下開始と同時に、重合触媒であるＳＰＳの３重量％水溶液の滴下を開始した。プレエマルション２の滴下が終了するまでの５時間、ＳＰＳの３重量％水溶液の４．２重量部が滴下された。
【０１１６】
滴下終了後、反応器内の温度を８０℃に保ったまま、１時間後にＳＰＳの３重量％水溶液２．８重量部を反応器内に添加し、さらに２時間攪拌を続け（Ｂ２）水性樹脂エマルションを得た。（Ｂ２）水性樹脂エマルションは、ガラス転移温度が３６℃のポリマーを含み、最低造膜温度(以下、ＭＦＴともいう)は６５℃、固形分は５０重量％であった。
【０１１７】
（Ｂ３）〜（Ｂ’５）水性樹脂エマルションの合成
（Ｂ３）〜（Ｂ’５）水系樹脂エマルションの合成についても、原料の単量体を表２に示したように用いた以外は（Ｂ１）と同様の方法で合成した。（Ｂ３）〜（Ｂ’５）を合成する際の重合性単量体の組成を表２に示す。
【０１１８】
【表２】
2018502209.tif 000003
【０１１９】
＜水系組成物の調製＞
実施例１〜実施例１１および比較例１〜比較例１０の水系組成物を下記のように調製した。
【０１２０】
（Ａ）水性樹脂エマルション１００重量部（固形分換算）に対し、（Ｂ）水性樹脂エマルション、粘着付与剤（荒川化学工業社製、スーパーエステルＥ７３０-５５（商品名））、炭酸カルシウム（丸尾カルシウム社製、スーパー＃２０００（商品名））を表３および表４に示されるようにメカニカルスターラー（東京理化器械株式会社製）で配合し、水系組成物を調製した。
【０１２１】
＜評価用サンプルの作製＞
水系組成物を乾燥後の塗工量が２０ｇ／ｍ２になるように、テーブルコーターで剥離紙上に塗工した。乾燥機で３分間、１０５℃の雰囲気下で乾燥させた後、上質紙を剥離紙へ貼り合せ、ラベルタイプの評価用サンプルを作製した。この評価用サンプルを用い、粘着力、保持力、曲面接着性、スリット性を評価した。評価方法や評価基準を以下に示す。
【０１２２】
＜粘着力＞
予め表面を研磨したステンレス鋼板（３０ｍｍ×１００ｍｍ×１５ｍｍ）、イソプロピルアルコールで表面脱脂したポリプロピレン板（３０ｍｍ×１００ｍｍ×１５ｍｍ）を２３℃、５℃の条件下で１時間以上静置し、これらに上述の評価用サンプルを貼り付け、水系組成物の粘着力を評価した。
【０１２３】
評価用サンプルを幅２５ｍｍの短冊状に切断し、剥離紙を剥がしてから、ステンレス鋼板およびポリプロピレン板にそれぞれ貼り付けた。貼り付けてから３０分後、低速歪み式万能試験機（ＪＴトーシ社製）にて、剥離速度３００ｍｍ／分で１８０°方向に剥離し、剥離した際の強度を測定した。評価基準を以下に示す。
【０１２４】
◎：剥離強度が１５Ｎ／２５ｍｍ以上、評価用サンプルの上質紙が破壊
○：剥離強度が１５Ｎ／２５ｍｍ以上、板と感圧粘着剤との界面で剥離した
△：剥離強度が１５Ｎ／２５ｍｍm未満、板と感圧粘着剤との界面で剥離した
×：ジッピング、感圧粘着剤層の板への転写、感圧粘着剤層の部分的凝集破壊が生じた
【０１２５】
＜保持力＞
予め表面を研磨したステンレス鋼板に評価用サンプルを貼付け、貼り付け面積２５ｍｍ×２５ｍｍに対して２ｋｇ重の圧が掛かるようにロールで圧着し、この圧着物を温度４０℃、湿度５０％の条件下で１時間静置した。接着面の下に垂直方向に１ｋｇのおもりを下げ、１ｋｇの荷重をかけて４０℃の条件下で放置し、このおもりが落下するまでの時間（分）を測定することで、感圧粘着剤の保持力を評価した。評価基準を以下に示す。
【０１２６】
◎：１４４０分経過後、おもりの落下なし、貼り合せ位置からのズレなし
○：１４４０分経過後、おもりの落下なし、貼り合せ位置からズレあり
△：７２０分以上、１４４０分未満でおもりの落下あり
×：７２０分未満でおもりの落下あり
【０１２７】
＜曲面接着性＞
２３℃の条件下で、直径８ｍｍ、長さ１５０ｍｍのポリプロピレン製丸棒および評価用サンプルを静置し、評価用サンプルを幅２０ｍｍ、長さ１５ｍｍに切断した。評価用サンプルから剥離紙をはがし、ポリプロピレン製丸棒に貼り付けた。剥離紙を指で強く押して丸棒へ圧着し、２３℃で２４時間静置した。この圧着物の両端に方眼紙を挟み込み、浮き、剥がれの長さを計測した。３サンプルで計測し、算出値の平均値で曲面接着性を評価した。
【０１２８】
◎：剥がれが０．５ｍｍ未満
○：剥がれが０．５ｍｍ以上、１.０ｍｍ未満
△：剥がれが１．０ｍｍ以上、２.０ｍｍ未満
×：剥がれが２.０ｍｍ以上
【０１２９】
＜スリット性＞
２３℃の条件下に評価用サンプルおよび市販のハンドスリッターを１時間以上静置した。予め、スリット刃の重量を測定し、このスリット刃で評価用サンプルを長さ３００ｍｍに裁断した後、スリット刃の重量を再測定し、切断前後の重量変化を感圧粘着剤の付着量とした。
【０１３０】
◎：感圧粘着剤の付着量が０．５ｍｇ未満
○：感圧粘着剤の付着量が０．５ｍｇ以上、１．０ｍｇ未満
△：感圧粘着剤の付着量が１．０ｍｇ以上、２．０ｍｇ未満
×：感圧粘着剤の付着量が２．０ｍｇ以上
【０１３１】
【表３】
2018502209.tif 000004
【０１３２】
【表４】
2018502209.tif 000005
【０１３３】
表３に示されるように、実施例の感圧粘着剤は、成分（Ａ）および成分（Ｂ）の双方を含んでいるので、粘着力、保持力、曲面接着性およびスリット性に優れ、総合的なバランスに優れている。特に、実施例６〜８の感圧粘着剤は、成分（Ａ２）を有することで、上述の性能が著しく向上している。
【０１３４】
比較例の感圧粘着剤は、表４に示されるように、成分（Ａ）および成分（Ｂ）のうちいずれかを含まないため、粘着力、保持力、曲面接着性、スリット性のいずれかに×がついている。
【産業上の利用可能性】
【０１３５】
本発明は、水系組成物を提供できる。本発明に係る水系組成物が紙やプラスチック、金属等に塗工され、感圧粘着テープ、感圧粘着シート、感圧粘着ラベルと称される粘着製品が得られる。
【国際調査報告】
2018502209.tif 000006
2018502209.tif 000007